(57)【要約】【課題】感熱記録媒体が静電気によって相互に貼りつくことを防ぐことができるとともに、基材の裏面上の模様が導電層によって視認できなくなることを防ぐことができる感熱記録媒体を提供する。【解決手段】基材２の表面上の少なくとも一部の領域に加熱により可視情報を記録可能な感熱記録層３を備える感熱記録媒体１であって、基材２の裏面上に電子伝導性の高分子導電材料からなる導電層５を設けたことを特徴とする感熱記録媒体１である。【選択図】図１
2008074000.tif 000002
【特許請求の範囲】
【請求項１】
基材の表面上の少なくとも一部の領域に加熱により可視情報を記録可能な感熱記録層を備える感熱記録媒体であって、
前記基材の裏面上に電子伝導性の高分子導電材料からなる導電層を設けたことを特徴とする感熱記録媒体。
【請求項２】
前記導電層は、表面抵抗率が１００ＭΩ以下であることを特徴とする請求項１に記載の感熱記録媒体。
【請求項３】
前記導電層上に保護層を設けたことを特徴とする請求項１又は２に記載の感熱記録媒体。
【請求項４】
前記保護層を介して測定される帯電減衰率の初期帯電圧の絶対値が１ｋＶ以下であることを特徴とする請求項３に記載の感熱記録媒体。
【請求項５】
前記感熱記録層は、前記可視情報の書き換え可能な可逆性感熱記録層であることを特徴とする請求項１から４までのいずれかの項に記載の感熱記録媒体。
【請求項６】
前記導電層は、ポリアセチレン、ポリパラフェニレン、ポリピロール、ポリチオフェン、ポリアニリンの少なくとも１つ以上からなることを特徴とする請求項１から５までのいずれかの項に記載の感熱記録媒体。
【発明の詳細な説明】
【技術分野】
【０００１】
本発明は、感熱記録媒体、特に、基材の表面上の少なくとも一部の領域に加熱により可視情報を記録可能な感熱記録層を備える感熱記録媒体に関する。
【背景技術】
【０００２】
感熱記録が可能なシート類が注目されている。特に近年は、一時的な画像形成を行なうことができ、不要となったときにその画像の消去ができる可逆性感熱記録媒体が提案されている。その代表的なものとしては、樹脂中に長鎖脂肪族炭化水素基を持つ有機リン酸化合物、脂肪族カルボン酸化合物またはフェノール化合物のような顕色剤と、ロイコ染料のような発色剤とを分散させた感熱記録媒体が知られている。
【０００３】
このような感熱記録媒体は、磁気記録層やＩＣ（Integrated Circuit）チップを記録媒体として有し、ＰＥＴ（Poly Ethylene Terephthalate）を基材としているものが多く、ポイントカードや定期券、チャージ可能なＩＣカードとして市場で使われている。一方、比較的薄い基材上に感熱記録層を設けて使用する感熱記録媒体も提案されている。最近では、ＩＣチップを使用して非接触で通信を行なうＲＦＩＤ（Radio Frequency Identification）タグを同時に設けた感熱記録媒体も提案されている。
【０００４】
これらの感熱記録媒体は一般的にＩＣカードより大きく、例えばＢ５サイズであったりＡ４サイズの大きさであったりする。これは、ＩＣカードよりも記録する可視情報（文字、図柄、コード等）の情報量が大きいためである。したがって、シート同士の摩擦が大きいため感熱記録のための給紙時や排紙時、あるいは排紙後の取り扱いに支障をきたしやすい。
【０００５】
これらの問題を解決するための方法として、表面に２０℃、相対湿度６５％の環境下において、電気抵抗値が１×１０１３Ω／□以下で、かつ表面の静摩擦係数が０．６５以下であるシートが提案されている（特許文献１参照）。このシートでは、４級アンモニウム塩のようなイオン伝導性の導電性付与剤と顔料とをシートの表面層に添加し、上記の条件を満たすようにしている。
【０００６】
その他の方法として、可逆性感熱記録媒体の裏面に針状導電性フィラーを添加する方法が提案されている（特許文献２参照）。この方法は、静電気によるシートの貼りつき防止に加え、カールの防止も目的としたものである。針状導電性フィラーを添加することで静電気が除かれてシートの貼りつきを防止することが可能であり、また針状導電性フィラー同士の絡み合いの力でカールを防止することができる。
【特許文献１】特開平１１−２５４８２２号公報
【特許文献２】特開２００５−１９３５６４号公報
【発明の開示】
【発明が解決しようとする課題】
【０００７】
イオン伝導性の導電機構は、表面に吸着した導電性付与剤に水が吸着することで電子伝導性を発現させるという機構である。したがって、イオン伝導性による導電性付与剤を使用した場合、感熱記録のために加熱を行なうとその水分が揮発してしまうため、感熱記録後に重ねた感熱記録媒体の静電気が低下せず、感熱記録媒体が静電気によって相互に貼りつき、取り扱いに支障をきたすという問題がある。
【０００８】
また、針状導電性フィラーは導電性が低い割には着色が強い。よって、良好な導電性を得たい場合には導電層中への針状導電性フィラーの添加量を上げなければならず、結果として針状導電性フィラーの色が目立つため、基材の裏面上に模様を付加する場合に、その模様が導電層によって視認できなくなるという問題がある。
【０００９】
本発明は、上記事情に鑑みてなされたものであり、その目的は、感熱記録媒体が静電気によって相互に貼りつくことを防ぐことができるとともに、基材の裏面上の模様が導電層によって視認できなくなることを防ぐことができる感熱記録媒体を提供することにある。
【課題を解決するための手段】
【００１０】
本発明は、上記課題を解決するためになされたもので、請求項１に記載の発明は、基材の表面上の少なくとも一部の領域に加熱により可視情報を記録可能な感熱記録層を備える感熱記録媒体であって、前記基材の裏面上に電子伝導性の高分子導電材料からなる導電層を設けたことを特徴とする感熱記録媒体である。
本発明では、基材の裏面上に電子伝導性の高分子導電材料からなる導電層を設けたので、加熱により感熱記録層に可視情報を記録する場合であっても導電層の電子伝導性が失われることがなく、感熱記録媒体が静電気によって相互に貼りつくことを防ぐことができる。よって、感熱記録層への可視情報の記録を容易に行なうことができる。また、高分子導電材料は色が薄いため、基材の裏面上に模様を施す場合であっても、高分子導電材料の色によって基材の裏面上の模様が見難くなることを防ぐことができる。
【００１１】
また、請求項２に記載の発明は、前記導電層は、表面抵抗率が１００ＭΩ以下であることを特徴とする請求項１に記載の感熱記録媒体である。
本発明では、導電層の表面抵抗率が１００ＭΩ以下となるようにしたので、導電層の電子伝導性を高めることができ、感熱記録媒体間の摩擦によって静電気が発生することを防ぐことができる。これにより、感熱記録媒体が相互に貼りつくことによって感熱記録層への可視情報の記録ができなくなることを防ぐことができる。
【００１２】
また、請求項３に記載の発明は、前記導電層上に保護層を設けたことを特徴とする請求項１又は２に記載の感熱記録媒体である。
本発明では、導電層上に保護層を設けるようにしたので、外部からの衝撃によって導電層が破損することを防ぐことができる。
【００１３】
また、請求項４に記載の発明は、前記保護層を介して測定される帯電減衰率の初期帯電圧の絶対値が１ｋＶ以下であることを特徴とする請求項３に記載の感熱記録媒体である。
本発明では、保護層を介して測定される帯電減衰率の初期帯電圧の絶対値が１ｋＶ以下となるようにしたので、感熱記録媒体間の摩擦により静電気が発生することを防ぐことができ、感熱記録媒体が相互に貼りつくことによって感熱記録層への可視情報の記録ができなくなることを防ぐことができる。
【００１４】
また、請求項５に記載の発明は、前記感熱記録層は、前記可視情報の書き換え可能な可逆性感熱記録層であることを特徴とする請求項１から４までのいずれかの項に記載の感熱記録媒体である。
本発明では、感熱記録層が、可視情報の書き換え可能な可逆性感熱記録層であるので、感熱記録層に可視情報を複数回記録することができ、感熱記録媒体を再利用することができる。
【００１５】
また、請求項６に記載の発明は、前記導電層は、ポリアセチレン、ポリパラフェニレン、ポリピロール、ポリチオフェン、ポリアニリンの少なくとも１つ以上からなることを特徴とする請求項１から５までのいずれかの項に記載の感熱記録媒体である。
本発明では、高分子導電材料の中でも電子伝導性が高く色が薄いポリアセチレン、ポリパラフェニレン、ポリピロール、ポリチオフェン、ポリアニリンを導電層として用いるようにしたので、静電気により感熱記録媒体が相互に貼りつくことを防ぐことができるとともに、基材の裏面上の模様等が導電層により遮られて視認できなくなることを防ぐことができる。
【発明の効果】
【００１６】
本発明では、感熱記録媒体が静電気によって相互に貼りつくことを防ぐことができるとともに、基材の裏面上の模様が導電層によって視認できなくなることを防ぐことができる。
【発明を実施するための最良の形態】
【００１７】
以下、図面を参照し、本発明の実施形態について説明する。
図１は、本発明の実施形態による感熱記録媒体１の構成を示す断面図である。
感熱記録媒体１の基材２の表面上の少なくとも一部の領域には、加熱により可視情報（文字、図柄、コード等）を記録可能な感熱記録層３を備えている。感熱記録層３上には、保護層４が設けられている。
また、感熱記録媒体１の基材２の裏面上には、電子伝導性の高分子導電材料からなる導電層５が設けられている。導電層５上には、保護層６が設けられている。
【００１８】
基材２としては、ある程度の耐熱性と強度とを有する材料を使用することが可能である。例えば、基材２として、１〜２０００μｍ、好ましくは５０〜１０００μｍ程度の厚さのポリエステルフィルム、ポリスチレンフィルム、ポリプロピレンフィルム、ポリサルホンフィルム、アラミドフィルム、ポリカーボネートフィルム、ポリビニルアルコールフィルム、ポリエチレンテレフタレートフィルム、セロファン等のフィルムを使用することが可能である。
【００１９】
感熱記録層３はサーマルヘッドやレーザーあるいはホットスタンプ等を用いて可視情報（文字、図柄、コード等）の感熱記録を行なうための層であり、温度に依存して色調が変化する材料から構成される。感熱記録層３は、１回のみ可視情報の記録が可能な感熱記録層でも、可視情報の書き換え可能な可逆性感熱記録層でもよく、用途によって使い分けることができる。感熱記録材料としては、ロイコ染料及び顕色剤などが用いられる。
【００２０】
ロイコ染料としては、例えばトリフェニルメタンフタリド系、トリアリルメタン系、フルオラン系、フェノチジアン系、リオフェルオラン系、キサンテン系、インドフタリル系、スピロピラン系、アザフタリド系、クロメノピラゾール系、メチン系、ローダミンアニリノラクタム系、ローダミンラクタム系、キナゾリン系、ジアザキサンテン系、ビスラクトン系等の材料が使用可能である。
【００２１】
ロイコ染料として用いる具体的な化合物としては、例えば３，３−ビス（ｐ−ジメチルアミノフェニル）−フタリド、３，３−ビス（ｐ−ジメチルアミノフェニル）−６−ジメチルアミノフタリド（別名クリスタルバイオレツトラクトン）、３，３−ビス(ｐ−ジメチルアミノフェニル)−６−ジエチルアミノフタリド、３，３−ビス（ｐ−ジメチルアミノフェニル）−６−クロルフタリド、３，３−ビス（ｐ−ジブチルアミノフェニル）フタリド、３−シクロヘキシルアミノ−６−クロルフルオラン、３−ジメチルアミノ−５，７−ジメチルフルオラン、３−ジエチルアミノ−７−クロロフルオラン、３−ジエチルアミノ−７−メチルフルオラン、３−ジエチルアミノ−７，８−ベンズフルオラン、３−ジエチルアミノ−６−メチル−７−クロルフルオラン、３−（Ｎ−ｐ−トリル−Ｎ−エチルアミノ）−６−メチル−７−アニリノフルオラン、３−ピロリジノ−６−メチル−７−アニリノフルオラン、２−｛Ｎ−（３'−トリフルオルメチルフェニル）アミノ｝−６−ジエチルアミノフルオラン、２−｛３，６−ビス（ジエチルアミノ）−９−（ｏ−クロルアニリノ）キサンチル安息香酸ラクタム｝、３−ジエチルアミノ−６−メチル−７−（ｍ−トリクロロメチルアニリノ）フルオラン、３−ジエチルアミノ−７−（ｏ−クロルアニリノ）フルオラン、３−ジブチルアミノ−７−（ｏ−クロルアニリノ）フルオラン、３−Ｎ−メチル−Ｎ−アミルアミノ−６−メチル−７−アニリノフルオラン、３−Ｎ−メチル−Ｎ−シクロヘキシルアミノ−６−メチル−７−アニリノフルオラン、３−ジエチルアミノ−６−メチル−７−アニリノフルオラン、３−（Ｎ，Ｎ−ジエチルアミノ）−５−メチル−７−（Ｎ，Ｎ−ジベンジルアミノ）フルオラン、ベンゾイルロイコメチレンブルー、６'−クロロ−８'−メトキシ−ベンゾインドリノ−ピリロスピラン、６'−ブロモ−３'−メトキシ−ベンゾインドリノ−ピリロスピラン、３−（２'−ヒドロキシ−４'−ジメチルアミノフェニル）−３−（２'−メトキシ−５'−クロルフェニル）フタリド、３−（２'−ヒドロキシ−４'−ジメチルアミノフェニル）−３−（２'−メトキシ−５'−ニトロフェニル）フタリド、３−（２'−ヒドロキシ−４'−ジエチルアミノフェニル）−３−（２'−メトキシ−５'−メチルフェニル）フタリド、３−ジエチルアミノ−６−メチル−７−（２'，４'−ジメチルアニリノ）フルオラン、３−（２'−メトキシ−４'−ジメチルアミノフェニル）−３−（２'−ヒドロキシ−４'−クロル−５'−メチルフェニル）フタリド、３−モルホリノ−７−（Ｎ−プロピル−トリフルオロメチルアニリノ）フルオラン、３−ピロリジノ−７−トリフルオロメチルアニリノフルオラン、３−ジエチルアミノ−５−クロロ−７−（Ｎ−ベンジル−トリフルオロメチルアニリノ）フルオラン、３−ピロリジノ−７−（ジ−ｐ−クロルフェニル）メチルアミノフルオラン、３−ジエチルアミノ−５−クロル−７−（α−フェニルエチルアミノ）フルオラン、３−（Ｎ−エチル−ｐ−トルイジノ）−７−（α−フェニルエチルアミノ）フルオラン、３−ジエチルアミノ−７−（ｏ−メトキシカルボニルフェニルアミノ）フルオラン、３−ジエチルアミノ−５−メチル−７−（α−フェニルエチルアミノ���フルオラン、３−ジエチルアミノ−７−ピペリジノフルオラン、３−（Ｎ−ベンジル−Ｎ−シクロヘキシルアミノ）−５、６−ベンゾ−７−α−ナフチルアミノ−４'−ブロモフルオラン、３−ジエチルアミノ−６−メチル−７−メシチジノ−４’、５’−ベンゾフルオラン、３−ジエチルアミノ−６−メチル−７−（２'，４'−ジメチルアニリノ）フルオラン、３−（ｐ−ジメチルアミノフェニル）−３−｛１，１−ビス（ｐ−ジメチルアミノフェニル）エチレン−２−イル｝フタリド、３−（ｐ−ジメチルアミノフェニル）−３−｛１，１−ビス（ｐ−ジメチルアミノフェニル）エチレン−２−イル｝−６−ジメチルアミノフタリド、３−（ｐ−ジメチルアミノフェニル）−３−（１−ｐ−ジメチルアミノフェニル１−フェニルエチレン−２−イル）フタリド、３−（ｐ−ジメチルアミノフェニル）−３−（１−ｐ−ジメチルアミノフェニル１−ｐ−クロロフェニルエチレン−２−イル）−６−ジメチルアミノフタリド、３−（４'−ジメチルアミノ−２'−メトキシ）−３−（１''−ｐ−ジメチルアミノフェニル１''−ｐ−クロロフェニル１''，３''−ブタジエン−４''−イル）ベンゾフタリド、３−（４'−ジメチルアミノ−２'−ベンジルオキシ）−３−（１''−ｐ−ジメチルアミノフェニル１''−フェニル１''，３''−ブタジエン−４''−イル）ベンゾフタリド、３−ジメチルアミノ−６−ジメチルアミノ−フルオレン−９−スピロ−３'−（６'−ジメチルアミノ）フタリド、３，３−ビス｛２−（ｐ−ジメチルアミノフェニル）−２−（ｐ−メトキシフェニル）エテニル｝−４，５，６，７−テトラクロロフタリド、３−ビス｛１，１−ビス（４−ピロリジノフェニル）エチレン−２−イル｝−５，６−ジクロロ−４，７−ジブロモフタリド、ビス（ｐ−ジメチルアミノスチリル）−１−ナフタレンスルホニルメタン、３（Ｎ−メチル−Ｎ−プロピルアミノ）−６−メチル−７−アニリノフルオラン、３−ジエチルアミノ−６−メチル−７−アニリノフルオラン、３，６−ビス（ジメチルアミノ）フルオランスピロ（９，３’）−６’−ジメチルアミノフタリド、３−ジエチルアミノ−６−クロル−７−アニリノフルオラン、３−Ｎ−エチル−Ｎ−（２−エトキシプロピル）アミノ−６−メチル−７−アニリノフルオラン、３−Ｎ−エチル−Ｎ−テトラヒドロフルフリルアミノ−６−メチル−７−アニリノフルオラン、３−ジエチルアミノ−６−メチル−７−メシチジノ−４’，５’−ベンゾフルオラン、３−Ｎ−メチル−Ｎ−イソブチル−６−メチル−７−アニリノフルオラン、３−Ｎ−エチル−Ｎ−イソアミル−６−メチル−７−アニリノフルオラン等が使用可能である。
【００２２】
また、顕色剤としては、例えばフェノール性化合物、チオフェノール性化合物、チオ尿素誘導体、有機酸及びその金属塩等が使用可能である。
顕色剤として用いる具体的な化合物としては、例えば４,４'−イソプロピリデンビスフェノール、３,４'−イソプロピリデンビスフェノール、４,４'−イソプロピリデンビス（ｏ−メチルフェノール)、４,４'−セカンダリーブチリデンビスフェノール、４,４'−イソプロピリデンビス（ｏ−ターシャリーブチルフェノール)、４,４'−シクロヘキシリデンジフェノール、４,４'−イソプロピリデンビス（２−クロロフェノール)、２,２'−メチレンビス（４−メチル−６−ターシャリーブチルフェノール)、２,２'−メチレンビス（４−エチル−６−ターシャリーブチルフェノール)、４,４'−ブチリデンビス(６−ターシャリーブチル−２−メチル)フェノール、１,１,３−トリス（２−メチル−４−ヒドロキシ−５−ターシャリブチルフェニル）ブタン、１,１,３−トリス（２−メチル−４−ヒドロキシ−５−シクロヘキシルフェニル）ブタン、４,４'−チオビス（６−ターシャリーブチル−２−メチル）フェノール、４,４'−ジフェノールスルホン、４,２'−ジフェノールスルホン、４−イソプロポキシ−４'−ヒドロキシジフェニルスルホン、４−ベンジロキシ−４'−ヒドロキシジフェニルスルホン、４,４'−ジフェノールスルホキシド、Ｐ−ヒドロキシ安息香酸イソプロピル、Ｐ−ヒドロキシ安息香酸ベンジル、プロトカテキユ酸ベンジル、没食子酸ステアリル、没食子酸ラウリル、没食子酸オクチル、１,７−ビス（４−ヒドロキシフェニルチオ）−３,５−ジオキサヘプタン、１,５−ビス（４−ヒドロキシフェニルチオ）−３−オキサペンタン、１,３−ビス（４−ヒドロキシフェニルチオ）−プロパン、２,２'−メチレンビス（４−エチル−６−ターシャリブチルフェノール）、１,３−ビス（４−ヒドロキシフェニルチオ）−２−ヒドロキシプロパン、Ｎ,Ｎ'−ジフェニルチオ尿素、Ｎ,Ｎ'−ジ（ｍ−クロロフェニル）チオ尿素、サリチルアニリド、５−クロロ−サリチルアニリド、サリチル−ｏ−クロロアニリド、２−ヒドロキシ−３−ナフトエ酸、チオシアン酸亜鉛のアンチピリン錯体、２−アセチルオキシ−３−ナフトエ酸の亜鉛塩、２−ヒドロキシ−１−ナフトエ酸、１−ヒドロキシ−２−ナフトエ酸、ヒドロキシナフトエ酸の亜鉛、アルミニウム、カルシウム等の金属塩、ビス−（４−ヒドロキシフェニル）酢酸メチルエステル、ビス−（４−ヒドロキシフェニル）酢酸ベンジルエステル、４−｛β−（ｐ−メトキシフェノキシ）エトキシ｝サリチル酸、１,３−ビス（４−ヒドロキシクミル）ベンゼン、１,４−ビス（４−ヒドロキシクミル）ベンゼン、２,４'−ジフェノールスルホン、３,３'−ジアリル−４,４'−ジフェノールスルホン、α,α−ビス（４−ヒドロキシフェニル）−α−メチルトルエンチオシアン酸亜鉛のアンチピリン錯体、テトラブロモビスフェノールＡ、テトラブロモビスフェノールＳ、４,４'−チオビス（２−メチルフェノール)、３，４−ヒドロキシ−４’−メチル−ジフェニルスルホン、４,４'−チオビス（２−クロロフェノール)等が使用可能である。塗布厚は１〜３０μｍ、好ましくは１０〜２０μｍであるが、これに限定することなく、必要に応じ設けることができる。感熱記録層３を設ける方法としては、例えば、グラビア印刷法、スクリーン印刷法、オフセット印刷法、フレキソ印刷法、ロールコーテ��ング法、マイクログラビアコート法、ダイコート法、カーテンコート法、スピンコート法等が使用可能である。
【００２３】
保護層４は、感熱記録層３を保護するためのものであり、例えばアクリル系樹脂、ポリエステル系樹脂、ウレタン系樹脂、塩化ビニル−酢酸ビニル共重合樹脂、エポキシ系樹脂、フェノキシ系樹脂等、あるいは紫外線硬化型樹脂や電子線硬化型樹脂等を単独または複合して使用可能である。また必要に応じ、感熱記録層３の感熱記録適性を疎外しない範囲でフィラー類やワックス類を滑り性、耐熱性、焼き付き防止等の効果を付与するために保護層４に添加しても良い。塗布厚は０．１〜１０μｍ、好ましくは１〜５μｍであるが、これに限定されるものではない。保護層４を設ける方法としては、感熱記録層３と同様の方法を使用することができる。
【００２４】
導電層５は、主にシートの貼りつき及び埃等の異物付着を防止するために設けられるものであって、電子伝導性の高分子導電材料が用いられる。電子伝導性材料とは、π共役系を利用して電子伝導性を付与する材料である。電子伝導性材料には、脂肪族共役系、芳香族共役系、複素環式共役系、含ヘテロ原子共役系、混合型共役系のものがある。
脂肪族共役系としてはポリアセチレン、芳香族共役系としてはポリパラフェニレン、複素環式共役系としてはポリピロール、含ヘテロ原子共役系としてはポリチオフェン、混合型共役系としてはポリアニリンが代表的な材料として挙げられる。
導電層５の材質としては、例えば、ポリアセチレン、ポリパラフェニレン、ポリピロール、ポリチオフェン、ポリアニリンの少なくとも１つ以上からなるものを使用することができる。
【００２５】
導電層５の電子伝導性は、導電層５の表面の表面抵抗率が１ｋΩ以上であって１００ＭΩ（１０８Ω）以下であるように、又は、保護層６を介して測定される帯電減衰率の初期電圧が−１ｋＶ以上であって１ｋＶ以下であるように調整されている。表面抵抗率又は帯電減衰率の初期電圧がこれらの範囲以外であると、感熱記録媒体に生じる静電気を除去することができない。
【００２６】
導電層５の膜厚は０．０１〜１０μｍ、好ましくは０．０５〜５μｍの厚みで設けることができるが、これに限定されるものではない。導電層５を設ける方法としては、感熱記録層３と同様の方法を使用することができる。
【００２７】
保護層６は、導電層５を保護するとともに、プリンタにおける搬送適性を付与するものである。保護層４と同様に、例えばアクリル系樹脂、ポリエステル系樹脂、ウレタン系樹脂、塩化ビニル−酢酸ビニル共重合樹脂、エポキシ系樹脂、フェノキシ系樹脂等、あるいは紫外線硬化型樹脂や電子線硬化型樹脂等を単独または複合して使用することが可能である。
また必要に応じて、フィラー類やワックス類を滑り性向上等の効果を付与するために保護層６に添加しても良い。塗布厚は０．１〜１０μｍ、好ましくは１〜５μｍであるが、これに限定されるものではない。保護層６を設ける方法としては、感熱記録層３と同様の方法を使用することができる。
【実施例】
【００２８】
（実施例１）
実施例１では基材２として、２５０μｍ厚の白色ポリエチレンテレフタレートフィルム(三菱化学（株）製Ｗ４００)を使用した。この基材２の表面上に、感熱記録層３として下記の感熱性記録層塗料のインキをワイヤーバーにて１０μｍの厚みで設けた。
【００２９】
＜感熱性記録層塗料＞
・２−（２−クロロフェニルアミノ）−６−ジエチルアミノフルオラン
（ロイコ化合物)                                      ・・・２０重量部
・ビスフェノール酢酸−ラウリルアミン塩（顕減色剤）
・・・４０重量部
・メタクリル樹脂（バインダー樹脂）
・・・３０重量部
・Ｎ−ステアリルステアリン酸アマイド（増感剤）            ・・・４０重量部
・トルエン                                                ・・・５００重量部
さらに、保護層４として、下記の保護層塗料の組成のインキをワイヤーバーにて５μｍの厚みで設けた。
【００３０】
＜保護層塗料＞
・アクリル系樹脂（三菱レイヨン社製   ＢＲ−８０）        ・・・５０重量部
・炭酸カルシウム（白石工業株式会社製  白艶華Ｏ、平均粒子径０．０３μｍ）
・・・１．５重量部
・トルエン                                                ・・・１００重量部
・メチルエチルケトン                                      ・・・１００重量部
【００３１】
次に、基材２の裏面上に導電層５として、ポリチオフェン系導電性ポリマーＥＬＣＯＡＴ−ＴＡＬＰ２０１０（出光テクノファイン（株）製）のＡ液及びＢ液を１：１で混合し、＃３バーコータにて０．１μｍの厚みで設けた。この導電層５の表面抵抗率は０．７ＭΩであった。測定は、東京電子（株）製ＴＲ−３にて行った。
【００３２】
次に、この導電層５の上に保護層６としてオフセットインキ（東洋インキ製造（株）製ＦＤカルトンＡＣＥメジウムロ）を展色機にて印刷し、ＵＶ（Ultra Violet）乾燥機を通して硬化を行った。この保護層６を設けた状態で、保護層６の印刷面における帯電減衰率の初期帯電圧を測定したところ、その絶対値は０．４ｋＶであった。測定はシシド静電気（株）製オネストメータＨ−０１１０を使用し、印加電圧は−１０ｋＶとした。
【００３３】
（実施例２）
実施例１の導電層５のインキを２−プロパノールにて１．５倍に希釈して塗工した他は実施例１と同様とした。導電層５の表面抵抗率は８ＭΩであった。保護層６の表面の初期帯電圧の絶対値は０．６ｋＶであった。
【００３４】
（実施例３）
実施例１の導電層５のインキを２−プロパノールにて２倍に希釈して塗工した他は実施例１と同様とした。導電層５の表面抵抗率は９０ＭΩであった。保護層６の表面の初期帯電圧の絶対値は０．９ｋＶであった。
【００３５】
（比較例１）
実施例１の導電層５のインキを２−プロパノールにて３倍に希釈して塗工した他は実施例１と同様とした。導電層５の表面抵抗率は９００ＭΩであった。保護層６表面の初期帯電圧の絶対値は１．６ｋＶであった。
【００３６】
（比較例２）
実施例１の導電層５を設けない他は実施例１と同様とした。基材２の裏面の表面抵抗率は測定不能であった。保護層６の表面の初期帯電圧の絶対値は２．５ｋＶであった。
【００３７】
以上の実施例、比較例について、プリンタにて連続１００枚の感熱印字テストを行ない、送り出し時の貼りつき、搬送性、ストッカ内貼りつきの３項目に関して評価を行った。この評価結果を下記の表１に示した。
送り出し時の貼り付きとしては、プリンタで複数の感熱記録媒体１に可視情報を順次印刷する際に、感熱記録媒体１間の摩擦で生じる静電気によって、感熱記録媒体１相互間に貼り付きが生じたか否かに基づいて評価を行なった。○は貼り付きが生じなかったことを示し、△は貼り付きが多少生じたことを示し、×は貼り付きが生じたことを示している。
また、搬送性としては、プリンタで感熱記録媒体１に可視情報を印刷する際に、プリンタ内部で感熱記録媒体１が詰まったか否かに基づいて評価を行なった。○は詰まりが生じなかったことを示している。
また、ストッカ内貼り付きとしては、プリンタで複数の感熱記録媒体１に可視情報を順次印刷した後に、感熱記録媒体１間の摩擦で生じた静電気によって、感熱記録媒体１相互間に貼り付きが生じたか否かに基づいて評価を行なった。○は貼り付きが生じなかったことを示し、×は貼り付きが生じたことを示している。
なお、比較例１、比較例２において、プリンタの送り出し時に障害が発生した場合には、手差しにて他項目の評価を行なった。
【００３８】
【表１】
2008074000.tif 000003
【００３９】
上記の表１からわかるように、単に搬送性だけであれば実施例１〜３、比較例１、２のいずれでも問題はないが、送り出し時の貼りつきとストッカ内貼りつきでは静電気の影響が大きく、帯電防止の効果があることがわかる。
【００４０】
上述したように、本発明の実施形態による感熱記録媒体１によれば、基材２の裏面上に電子伝導性の高分子導電材料からなる導電層５を設けたので、加熱により感熱記録層３に可視情報を記録する場合であっても導電層５の電子伝導性が失われることがなく、感熱記録媒体１が静電気によって相互に貼りつくことを防ぐことができる。よって、感熱記録層３への可視情報の記録を印刷により容易に行なうことができる。また、高分子導電材料は色が薄いため、基材２の裏面上に模様を施す場合であっても、高分子導電材料の色によって基材２の裏面上の模様が見難くなることを防ぐことができる。
【００４１】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４２】
【図１】本発明の実施形態による感熱記録媒体１の構成を示す断面図である。
【符号の説明】
【００４３】
１・・・感熱記録媒体、２・・・基材、３・・・感熱記録層、４・・・保護層、５・・・導電層、６・・・保護層
【図１】
2008074000.tif 000004